(57)【要約】【課題】室内側からの内張り壁面不燃工法に用いることができ、施工時にマグネット吸着できる不燃性化粧ボードに優れた不燃化粧ボードの施工方法を提供する。【解決手段】不燃材料を必要とする５〜１２０ｍ２の面積を持つ部屋、又は廊下、又はロビーの壁面に、２〜１０ｍｍの厚さの表装不燃化粧ボードを張り付けることにおいて、同一の表装模様であって、室内の装飾雰囲気の変更と用務の掲示等のために不燃化粧ボードのうち１０〜５０％にマグネットが直接貼着できる不燃化粧ボードを、当該壁面の中心部分に、又は両ボードを交互に張り付け施工する室内壁面へのマグネット吸着不燃化粧ボードの施工方法である。【選択図】図１
2017155572.tif 000002
【特許請求の範囲】
【請求項１】
不燃材料を必要とする５〜１２０ｍ２の面積を持つ部屋、又は廊下、又はロビーの壁面に、２〜１０ｍｍの厚さの表装不燃化粧ボードを張り付けることにおいて、同一の表装模様であって、室内の装飾雰囲気の変更と用務の掲示等のために同一模様の不燃化粧ボードのうち１０〜５０％にマグネットが直接貼着できる不燃化粧ボードを、当該壁面の中心部分に、又は両ボードを交互に張り付け施工することを特徴とする室内壁面へのマグネット吸着不燃化粧ボードの施工方法
【請求項２】
両化粧ボードを張り付け施工は、前記の部屋、又は廊下、又はロビーの壁面の下地を清掃する工程、マグネットが直接貼着できる不燃化粧ボードを貼る位置と墨出しと割付けの選定の工程、不燃化粧ボードの裏面に端から５０〜１００ｍｍの４箇所の位置と中央部に両面テープを貼る工程、貼った両面テープの片側に５〜１０ｍｍの幅で接着剤をビート状に塗布する工程、特殊部材を使用して両化粧ボードの貼り合わせの工程、養生の工程からなることを特徴とする請求項１に記載の室内壁面へのマグネット吸着不燃化粧ボードの施工方法。
【請求項３】
表装不燃化粧ボードは、表層に紙、又は突板、又は化粧樹脂フイルムである表装材は、厚みを０．０５〜１ｍｍで、木目、又は節をもって色調の異なる紙、又は突板、並びに無地、又は模様の入った多色のプリントされた紙、樹脂フイルムであって、内層に無機質の不燃材料は、燃焼ガス、火炎及び空気の遮断性を付与させる無機性耐火材として、マグネシア、又は塩化マグネシウム、又は炭酸マグネシウム、又はカルシア、又はケイ酸カルシウム、又は硫酸カルシウムから選ばれたものであって、２〜１０ｍｍの厚さ、４００〜１５００ｍｍの幅、９００〜３０００ｍｍ長さの板状ボードになっていることを特徴とする請求項１、又は請求項２に記載の室内壁面へのマグネット吸着不燃化粧ボードの施工方法。
【請求項４】
マグネットが吸着できる不燃化粧ボードは、全体の不燃化粧ボードのうち１０〜５０％を使用して、５〜１２０ｍ２の面積を持つ部屋、又は廊下、又はロビーの当該壁面の各表面での中心部に、又はマグネットが付着できる不燃化粧ボードと、マグネットが付着できない不燃化粧ボードとを交互に１０〜５０％の割合の比率に沿って、２〜１０ｍｍの厚さで一枚当たり１〜４ｍ２／枚の表装不燃化粧ボードを張り付け施工することを特徴とする請求項１〜請求項３のいずれかに記載の室内壁面へのマグネット吸着不燃化粧ボードの施工方法。
【請求項５】
マグネットを貼着できる表装材を積層した不燃装飾性表装材においては、表装材の表面には、生地色から濃厚色、又は自然素材の木質の質感をもつ模様を施した０．０５〜１ｍｍの紙、又は突板、又は化粧樹脂フイルムであって、磁気吸着力を持つ表面体の５０〜１００ミクロンのスチール箔に中間層に張って、耐火性能として裏面に２〜１０ｍｍ厚さの無機質不燃材料を接着剤によって積層した、２〜１０ｍｍの厚さ、４００〜１５００ｍｍの幅、９００〜３０００ｍｍ長さで、ガラス繊維ネット入り、或はガラス繊維ネット含有なしの板状ボードになっていることを特徴とする請求項１〜請求項４のいずれかに記載の室内壁面へのマグネット吸着不燃化粧ボードの施工方法。
【請求項６】
壁面に張っている不燃化粧ボードに貼着できる磁石、又は磁気シートは、残留磁束密度（Ｂｒ）＝２〜１０ｋＧ，  保磁力（Ｈｃ）＝２〜２０ｋＯｅ、の磁力を持つ、縦１０〜９００ｍｍ、横１０〜９００ｍｍの形状であって、磁気シートとしてはプラスチック製、又はゴム製のシートであって、その平面シート形状が略矩形、略三角形、円形、又は四角形以上の略多角形のうちの少なくとも何れか一つであって、ボンド磁性シートは、人物、自然、風景、アニメから選ばれた図柄、写真、及び計画表、或はメモ書表などであって、色彩、模様、形状で自由に選択を行うことによって、それらの形状と併せて、色彩・模様で自由に選択を付着させる磁気シートで、しかも家具の表面を平面状態に近く、所望の形状と模様で単純な色彩を持った家具表面に付着させて使用できるようになっていることを特徴とする請求項１〜請求項５のいずれかに記載の室内壁面へのマグネット吸着不燃化粧ボードの施工方法。
【請求項７】
生地色から濃厚色、又は自然素材の木質の質感をもつ模様を施した不燃化粧ボード材を不燃性磁性壁面材に用いた防火磁性壁の表面に、単色の白色、黒色、茶色、及び木目、節が分かる木質表面を示して、壁面基体の表面を、装飾と併せて耐火性を持たせ、さらに種々の磁性体をもつ器具を吸着させるために、防火磁性壁面材、あるいは、表装材を積層または塗布した防火磁性壁面材にマグネットを簡単に貼着できる、全体の厚さ２〜１０ｍｍ、４００〜１５００ｍｍの幅、９００〜３０００ｍｍ長さ寸法の形状であるボード状体になっていることを特徴とする請求項１〜請求項６のいずれかに記載の室内壁面へのマグネット吸着不燃化粧ボードの施工方法。
【請求項８】
貼った両面テープの片側に５〜１０ｍｍの幅で接着剤をビート状に塗布する工程において、接着剤は、酢酸ビニル樹脂系エマルション形、又はエチレン酢酸ビニル共重合体水性エマルジョン形、又はウレタン系樹脂、又はエポキシ系樹脂であって、各ボードの表面に５〜１００ｇ／ｍ２／ｍ２を塗布することを特徴とする請求項１〜請求項６のいずれかに記載の室内壁面へのマグネット吸着不燃化粧ボードの施工方法。
【発明の詳細な説明】
【技術分野】
【０００１】本発明は、建物の室内の壁面表面、側面等の、表面仕上げする対象面に磁性シート付着化粧ボードを張り付けて、壁面に張られた化粧版にボンド磁性シートを付着させて、壁面の全体の様式、模様を自由に選択できるようになっている磁性シート付着化粧板を使用した室内壁面へのマグネット吸着不燃化粧ボードの施工方法に関するものである。
【背景技術】
【０００２】  従来における住宅の一般的な不燃、断熱工法としては、壁内に断熱材を充填する工法、あるいは、住宅躯体の外側から断熱する外張り断熱工法が知られている。また、上記従来の断熱工法に用いる断熱材としては一般的にグラスウールを用いるが、このグラスウールよりも断熱性に優れた真空断熱材を用いることも知られている（特許文献１参照）。【０００３】断熱壁面パネルとして、建物軸組の室内側に配し壁体を構成する面材と、軸組フレーム内に嵌入可能な断熱層とを一体化した壁面パネルであって、前記面材を、防火性材料により構成するとともに、前記断熱層より所定幅周囲に張出させてパネルを固定するための係止部を形成した断熱壁面パネルが提案されている（特許文献２参照）。【０００４】不燃建材の施工法として、台所、厨房室並びにビルなどの内壁は不燃構造が要求されて、施工法として、珪酸カルシウム板、セメントパーライト板などの板体を下地に使用して、不燃建材を接着する方法が採用されていたが、下地の板体の表面層は脆くて、層間強度が低いため施工した後で、該板体の表面層で剥離し、浮きがでる。下地の板体の脆さや、低い層間強度を水性補強材の塗布により改良するとともに、両面粘着テープと接着剤の併用により不燃建材を施工する施工方法が提案されている（特許文献３参照）。【０００５】断熱付き内装建材として、表面材の裏面に真空断熱材を固着して成る断熱材付き内装建材であって、前記表面材を一層又は複数層を積層したもので構成し、少なくとも準不燃材の層を有しているものを提案されている（特許文献４参照）。【０００６】木質建材を含む建材を接合する建材接合工法において、前記接合する建材を接合状態に仮止めする仮止め工程と、前記仮止め状態にした前記建材相互の内部で連続し、かつ一方の前記建材では貫通し、他方の前記建材では貫通しない穿孔を形成する穿孔工程と、この穿孔内部に接着剤を充填する接着剤充填工程と、前記接着剤を充填した前記穿孔に前記建材をつなぎ合わせる媒体材を挿入する媒体材挿入工程と、前記充填した接着剤を前記木質建材内に浸透させる含浸工程と、前記充填した接着剤を前記挿入された媒体材を含めて硬化させる硬化工程とを含む建材接合工法の提案がある（特許文献５参照）。【０００７】建築材料分野等において、消防法や火災予防条例に基づく不燃試験の基準値を満足し、且つ、表面の平滑性が維持される不燃ボード及び不燃ボードの製造方法として、ガラス繊維層によって酸化マグネシウムと塩化マグネシウムと骨材および少なくとも１種の無機資材と有機質繊維を含有する積層ボードであって、両面にガラス繊維を有して、中心部に酸化マグネシウムと塩化マグネシウムの含有量がボードの全体に対して５０〜９０重量％であり、無機質材料と有機質繊維の含有重量がボードの全体に対して１０〜３０重量％であって、ガラス繊維によって挟んで積層にしている不燃ボードを提案している（特許文献６参照）。【０００８】間仕切りパネルの芯材面には両面、又は裏打ち材の片面には箔のような薄いスチール板を貼着し、該スチール板の表面にはクロス、又は不織布等を貼り合わせ、マグネットがパネル面に止着してメモ書き等を貼り付けすることが出来るとともに、ピンが上記スチ���ル板を貫通して刺さり、該ピンによってもメモ書き等を貼り付けすることが出来る間仕切りパネルが提案されている（特許文献７参照）。【０００９】  しかし、上記従来の不燃ボードを使用して、既存住宅の不燃熱改修工事を行うには、住宅全体に大掛かりな工事が必要で、コストが高くなると共に工期も長くなり、また、マグネットによって壁面建材面に装飾模様を張ったり、計画表、メモ表を貼着されておくことは、部屋の改修に効果がある。
【先行技術文献】
【特許文献】
【００１０】
【特許文献１】特開２００９−１６８０９２号公報
【特許文献２】特開平１１−６２２１号公報
【特許文献３】特開２００３−２１３８８７号公報
【特許文献４】特開２０１２−１２８６０号公報
【特許文献５】特開２０１３−９６０７３号公報
【特許文献６】特開２００９−１３２０７８号公報
【特許文献７】特開平１０−２３８０１４号公報
【発明の概要】
【発明が解決しようとする課題】
【００１１】  本発明は上記の点に鑑みて発明したもので、室内側からの不燃化粧ボードによる不燃工法に用いることができ、室内の装飾性、及び生活様式の変更を増すためにマグネットを吸着させる、さらに室内に安全性と主に、作業者の技術レベルによる不燃性能のばらつきを防ぐことができる、室内壁面へのマグネット吸着不燃化粧ボードの施工方法を提供するにある。【００１２】部屋の壁面の表面の模様を種々変えたいことがある。部屋、廊下、ロビーに設置する環境（具体的には自分の家の居間等の部屋）に実際に壁面建材の模様若干変更したいこともあり、簡単に壁面の表面をアニメ、写真などを貼り合わせてモデルチェンジを考えることもある。部屋の壁面に自身の記憶に頼って想像したイメージの絵柄を貼り合わせながら部屋、廊下など生活環境・様相を種々変更できる模様を選択する。しかし好みのデザインにすることによって，上記部屋内の環境と調和のとれた壁面部屋に期待されている。【００１３】部屋、廊下、踊り場、ホール、ロビーなどの環境スタイルにおいて、独自雰囲気、あるいは独自、顧客の好みの絵柄、メモ書き板を貼ったシートによってダイニング、およびリビングの家具を状況によって模様替えした部屋にしても，顧客自身が満足感をえられて，結果的に上記部屋と独自の調和のとれない様相の壁面を設置せざる得ない状況となってしまう問題がある。部屋の壁面に部分的に模様、様式を簡単に変更できる建材と工法を提供することは、室内の調和と気分と雰囲気によって選択できるものである。【００１４】そこで，本発明は上記事情に鑑みてなされたものであり，その目的とするところは，部屋の壁面に好みの絵柄の入った磁気シートを貼った家具によって部屋壁面の環境も簡単な操作で実現できる壁面表面に磁気シートを付着できる装飾性表装材を張った壁面を提供することである。安価に、自由度を高めた建築物壁面を提供する工法を確立することを目的とする。
【課題を解決するための手段】
【００１５】不燃材料を必要とする５〜１２０ｍ２の面積を持つ部屋、又は廊下、又はロビーの壁面に、２〜１０ｍｍの厚さの表装不燃化粧ボードを張り付けることにおいて、同一の表装模様であって、室内の装飾雰囲気の変更と用務の掲示等のために不燃化粧ボードのうち１０〜５０％にマグネットが直接貼着できる不燃化粧ボードを、当該壁面の中心部分に、又は両ボードを交互に張り付け施工する室内壁面へのマグネット吸着不燃化粧ボードの施工方法である。【００１６】両化粧ボードを張り付け施工は、前記の部屋、又は廊下、又はロビーの壁面の下地を清掃する工程、マグネットが直接貼着できる不燃化粧ボードを貼る位置と墨出しと割付けの選定の工程、不燃化粧ボードの裏面に端から５０〜１００ｍｍの４箇所の位置と中央部に両面テープを貼る工程、貼った両面テープの片側に５〜１０ｍｍの幅で接着剤をビート状に塗布する工程、特殊部材を使用して両化粧ボードの貼り合わせの工程、養生の工程からなる。【００１７】表装不燃化粧ボードは、表層に紙、又は突板、又は化粧樹脂フイルムである表装材は、厚みを０．０５〜１ｍｍで、木目、又は節をもって色調の異なる紙、又は突板、並びに無地、又は模様の入った多色のプリントされた紙、樹脂フイルムであって、内層に無機質の不燃材料は、燃焼ガス、火炎及び空気の遮断性を付与させる無機性耐火材として、マグネシア、又は塩化マグネシウム、又は炭酸マグネシウム、又はカルシア、又はケイ酸カルシウム、又は硫酸カルシウムから選ばれたものであって、２〜１０ｍｍの厚さ、４００〜１５００ｍｍの幅、９００〜３０００ｍｍ長さの板状ボードになっている。【００１８】マグネットが吸着できる不燃化粧ボードは、全体の不燃化粧ボードのうち１０〜５０％を使用して、５〜１２０ｍ２の面積を持つ部屋、又は廊下、又はロビーの当該壁面の各表面での中心部に、又はマグネットが付着できる不燃化粧ボードと、マグネットが付着できない不燃化粧ボードとを交互に１０〜５０％の割合の比率に沿って、２〜１０ｍｍの厚さで一枚当たり１〜４ｍ２／枚の表装不燃化粧ボードを張り付け施工する。【００１９】マグネットを貼着できる表装材を積層した不燃装飾性表装材においては、表装材の表面には、生地色から濃厚色、又は自然素材の木質の質感をもつ模様を施した０．０５〜１ｍｍの紙、又は突板、又は化粧樹脂フイルムであって、磁気吸着力を持つ表面体の５０〜１００ミクロンのスチール箔に中間層に張って、耐火性能として裏面に２〜１０ｍｍ厚さの無機質不燃材料を接着剤によって積層した、２〜１０ｍｍの厚さ、４００〜１５００ｍｍの幅、９００〜３０００ｍｍ長さで、ガラス繊維ネット入り、或はガラス繊維ネット含有なしの板状ボードになっている。【００２０】壁面に張っている不燃化粧ボードに貼着できる磁石、又は磁気シートは、残留磁束密度（Ｂｒ）＝２〜１０ｋＧ，  保磁力（Ｈｃ）＝２〜２０ｋＯｅ、の磁力を持つ、縦１０〜９００ｍｍ、横１０〜９００ｍｍの形状であって、磁気シートとしてはプラスチック製、又はゴム製のシートであって、その平面シート形状が略矩形、略三角形、円形、又は四角形以上の略多角形のうちの少なくとも何れか一つであって、ボンド磁性シートは、人物、自然、風景、���ニメから選ばれた図柄、写真、及び計画表、或はメモ書表などであって、色彩、模様、形状で自由に選択を行うことによって、それらの形状と併せて、色彩・模様で自由に選択を付着させる磁気シートで、しかも家具の表面を平面状態に近く、所望の形状と模様で単純な色彩を持った家具表面に付着させて使用できるようになっている。【００２１】生地色から濃厚色、又は自然素材の木質の質感をもつ模様を施した不燃化粧ボード材を不燃性磁性壁面材に用いた防火磁性壁の表面に、単色の白色、黒色、茶色、及び木目、節が分かる木質表面を示して、壁面基体の表面を、装飾と併せて耐火性を持たせ、さらに種々の磁性体をもつ器具を吸着させるために、防火磁性壁面材、あるいは、表装材を積層または塗布した防火磁性壁面材にマグネットを簡単に貼着できる、全体の厚さ２〜１０ｍｍ、４００〜１５００ｍｍの幅、９００〜３０００ｍｍ長さ寸法の形状であるボード状体になっている。【００２２】貼った両面テープの片側に５〜１０ｍｍの幅で接着剤をビート状に塗布する工程において、接着剤は、酢酸ビニル樹脂系エマルション形、又はエチレン酢酸ビニル共重合体水性エマルジョン形、又はウレタン系樹脂、又はエポキシ系樹脂であって、各ボードの表面に５〜１００ｇ／ｍ２／ｍ２を塗布する
【発明の効果】
【００２３】屋の壁面の表面材に不熱性建材を固着しているので、不燃材の表装の模様は施工時と同時であるが、この表層、あるいは壁面の表面材を変更により雰囲気が大きく変更されることになる。壁面の表面の、表面仕上げする対象面に磁気シート付着化粧板を張り付けて、壁面の好むところに磁気シートを付着させて、部屋全体の様式、模様を自由に選択できるようになり、好みの絵柄、メモ書き板を貼った磁気シートによって部屋、廊下にすることによって模様替えした部屋、廊下に対して，計画表を提示したに、スケジュールの表示で日常管理に満足感がえられた。【００２４】磁気シートは、人物、自然、風景、アニメから選ばれた図柄、写真、及び計画表、或はメモ書表などであって、色彩、模様、形状で自由に選択を行うことによって、それらの形状と併せて、色彩・模様で自由に選択を付着させるボンド磁性シートで、しかも部屋の壁面の表面を平面状態に近く、所望の形状と模様で単純な色彩を持った部屋の壁面に付着させて使用できるようになっている。上述の方法で磁気シートを貼ることでダイニング、およびリビングの部屋の壁面の模様替えすることで、壁面部材を選択する上で設置したイメージが部屋の壁面、雰囲気の変更になり、顧客が要望された自由な色彩、寸法の壁面を提供することができた。
【図面の簡単な説明】
【００２５】
【図１】室内壁面へのマグネット吸着不燃化粧ボードの施工方法の図である。Ａ：中心部型  Ｂ：交互部型
【図２】不燃化粧ボードの断面図である。
【図３】マグネット吸着不燃化粧ボードの断面図である。Ａ：側面表装材付き  Ｂ：表面のみ表装材付き
【図４】張り付けの実施形態の図である。Ａ：貼り付け状態図  Ｂ：裏面ののりつけ状態図
【図５】部屋の壁面の比率実施形態の図である。
【図６】装飾の実施形態の図である。
【発明を実施するための形態】
【００２６】  以下、本発明を添付図面に示す実施形態に基づいて説明する。図１は、室内壁面へのマグネット吸着不燃化粧ボードの施工方法の図である。図２は、不燃化粧ボードの断面図である。図３は、マグネット吸着不燃化粧ボードの断面図である。図４は、張り付けの実施形態の図である。図５は、部屋の壁面の比率実施形態の図である。図６は装飾の実施形態の図である。
【００２７】不燃材料を必要とする５〜１２０ｍ２の面積を持つ部屋、又は廊下、又は踊り場の壁面に、２〜５ｍｍの厚さの表装不燃化粧ボードを張り付けることにおいて、同一の表装模様であって、不燃化粧ボードのうち１０〜５０％にマグネットが直接貼着できる不燃化粧ボードを、当該壁面の中心部分に、又は両者を交互に張り付け施工した。
【００２８】両化粧ボードを張り付け施工は、前記の部屋、又は廊下、又はロビーの壁面の下地を清掃する工程、マグネットが直接貼着できる不燃化粧ボードを貼る位置と墨出しと割付けの選定の工程、不燃化粧ボードの裏面に端から５０〜１００ｍｍの４箇所の位置と中央部に両面テープを貼る工程、貼った両面テープの片側に５〜１０ｍｍの幅で接着剤をビート状に塗布する工程、特殊部材を使用して両化粧ボードの貼り合わせの工程、養生の工程からなる。
【実施例１】
【００２９】図２に示すように３．５ｍｍの厚さの表装不燃化粧ボードは、表層に紙である表装材は、厚みを０．２ｍｍで、紙として木目、又は節をもって色彩の異なる種類の紙であり、内層に無機質の不燃材料は、燃焼ガス、火炎及び空気の遮断性を付与させる無機性不燃材として、マグネシアであって、３．２ｍｍの厚さ、２４２０ｍｍ長さのガラス繊維ネット入り板状ボードになった。【００３０】図３Ｂに示すようにマグネットを貼着できる表装材を積層した不燃装飾性表装材においては、前記の板状ボードと同様に、表装材の表面には、紙製の生地色から濃厚色、又は自然素材の木質の質感をもつ模様を施した０．２ｍｍの紙であって、磁気吸着力を持つ表面体の５０ミクロンのスチール箔に中間層に張って、耐火性能として裏面に２ｍｍ厚さの無機質不燃材料を接着剤によって積層した３．５ｍｍの厚さ、２４２０ｍｍ長さのガラス繊維ネット入りマグネット吸着不燃板状ボードにした。【００３１】前記のマグネットが貼着できる不燃化粧ボードは、図１Ａに示すように不燃化粧ボードのうち５０％にして、１４ｍ２（高さ２４２０ｍｍ、幅５５２０ｍｍ）の面積を持つ部屋の当該壁面の各平面での中心部にマグネットが貼着できる不燃化粧ボードを張って、３．５ｍｍの厚さで一枚当たり約２．２ｍ２／枚の表装不燃化粧ボードを張り付け施工した。【００３２】図６に示すように、壁面に張っている不燃化粧ボードに貼着できるボンド磁性シートは、縦３００ｍｍ、横１００ｍｍの形状のゴム製のシートであって、その平面シート形状が略矩形であって、ボンド磁性シートは自然、風景の図柄、及び計画表、或はメモ書表などであって、形状で自由に選択を行うことによって、それらの形状と併せて、色彩・模様で自由に選択を付着させるボンド磁性シートで、部屋の壁面の表面に付着させて使用した。
【実施例２】
【００３３】３ｍｍの厚さの表装不燃化粧ボードは、表層に紙である表装材は、厚みを０．２ｍｍで、紙として木目、又は節をもって色彩の異なる種類の紙であり、内層に無機質の不燃材料は、燃焼ガス、火炎及び空気の遮断性を付与させる無機性耐火材として、マグネシアであって、３．２ｍｍの厚さ、１８２０ｍｍ長さのガラス繊維ネット入り板状ボードになった。【００３４】マグネットを貼着できる表装材を積層した不燃装飾性表装材においては、前記の板状ボードと同様に、表装材の表面には、紙製の生地色から濃厚色、又は自然素材の木質の質感をもつ模様を施した０．２ｍｍの紙であって、磁気吸着力を持つ表面体の５０ミクロンのスチール箔に中間層に張って、耐火性能として裏面に２ｍｍ厚さの無機質不燃材料を接着剤によって積層した３．５ｍｍの厚さ、１８２０ｍｍ長さのガラス繊維ネット入りマグネット吸着不燃板状ボードにした。【００３５】前記のマグネットが貼着できる不燃化粧ボードは、図１Ｂに示すように、不燃化粧ボードのうち５０％にして、１５ｍ２の面積を持つ部屋の当該壁面の各平面での中心部にマグネットが貼着できる不燃化粧ボードとマグネットが貼着できない不燃化粧ボードとを交互に比率に沿って、３ｍｍの厚さで一枚当たり２ｍ２／枚の表装不燃化粧ボードを張り付け施工した。図４のように壁面に貼った。【００３６】壁面に張っている不燃化粧ボードに貼着できるボンド磁性シートは、縦３００ｍｍ、横１００ｍｍの形状のゴム製のシートであって、その平面シート形状が略矩形であって、ボンド磁性シートは自然風景の図柄、及び計画表、或はメモ書表などであって、形状で自由に選択を行うことによって、それらの形状と併せて、色彩・模様で自由に選択を付着させるボンド磁性シートで部屋も壁面の表面に付着させて使用した。
【実施例３】
【００３７】３．５ｍｍの厚さの表装不燃化粧ボードは、表層に突板である表装材は、厚みを０．５２ｍｍで、突板として木目、又は節をもって色彩の異なる種類の木材であり、内層に無機質の不燃材料は、燃焼ガス、火炎及び空気の遮断性を付与させる無機性耐火材として、マグネシアであって、３．１ｍｍの厚さ、９００ｍｍの幅、１８２０ｍｍ長さのガラス繊維ネット入り板状ボードになった。【００３８】マグネットを貼着できる表装材を積層した不燃装飾性表装材においては、表装材の表面には、自然素材の木質の質感をもつ模様を施した０．５２ｍｍの突板であって、磁気吸着力を持つ表面体の５０ミクロンのスチール箔に中間層に張って、耐火性能として裏面に３．５ｍｍ厚さの無機質不燃材料を接着剤によって積層した、３．５ｍｍの厚さ、９００ｍｍの幅、１８２０ｍｍ長さのガラス繊維ネット入り板状ボードになった。【００３９】マグネットが貼着できる不燃化粧ボードは、図５に示すように不燃化粧ボードのうち３０％にして、５０ｍ２の面積を持つ部屋の当該壁面の各平面の全体に、マグネットが貼着できる不燃化粧ボードとマグネットが貼着できない不燃化粧ボードとを中央部、並びに交互に比率に沿って、３．５ｍｍの厚さで一枚当たり２３ｍ２／枚の表装不燃化粧ボードを張り付け施工した。図４のように壁面に貼った。【００４０】壁面に張っている不燃化粧ボードに貼着できるボンド磁性シートは、縦１００ｍｍ、横２００ｍｍの形状のゴム製のシートであって、その平面シート形状が四角形であって、ボンド磁性シートは計画表、或はメモ書表などであって、色彩・模様で自由に選択を付着させるボンド磁性シートで、所望の形状と模様で単純な色彩を持った家具表面に付着させて使用した。
【実施例４】
【００４１】５ｍｍの厚さの表装不燃化粧ボードは、表層に化粧樹脂フイルムである表装材は、厚みを０．３ｍｍで、樹脂フイルムとして、無地、又は模様の入った多色のプリントされた樹脂フイルムであり、内層に無機質の不燃材料は、燃焼ガス、火炎及び空気の遮断性を付与させる無機性耐火材として、はカルシア、又は炭酸カルシウム、又は硫酸カルシウムであって、２．５ｍｍの厚さ、６００ｍｍの幅、１８００ｍｍ長さのガラス繊維ネット入り板状ボードになった。【００４２】マグネットを貼着できる表装材を積層した不燃装飾性表装材においては、表装材の表面には、自然素材の木質の質感をもつ模様を施した０．３ｍｍの化粧樹脂フイルムであって、磁気吸着力を持つ表面体の５０ミクロンのスチール箔に中間層に張って、耐火性能として裏面に３ｍｍ厚さの無機質不燃材料を接着剤によって積層した、３．５ｍｍの厚さ、６００ｍｍの幅、１８００ｍｍ長さのガラス繊維ネット入り板状ボードになった。図４のように壁面に貼った。【００４３】マグネットが貼着できる不燃化粧ボードは、不燃化粧ボードのうち３０％にして、２０ｍ２の面積を持つ部屋、又は廊下、又は踊り場の当該壁面の各平面での中心部に、又はマグネットが貼着できる不燃化粧ボードとマグネットが貼着できない不燃化粧ボードとを交互に比率に沿って、３．５ｍｍの厚さで一枚当たり１．１ｍ２／枚の表装不燃化粧ボードを張り付け施工した。
【符号の説明】
【００４４】  １  マグネット吸着不燃ボード
２  不燃化粧ボード
３  化粧樹脂（紙）フィルム
４  無機質不燃板
５  スチール箔
６  壁下地（石膏ボードｏｒ合板）
７  接着剤
８  両面テープ
９  マグネットシート
１０  マグネット式小物入れ
１１  部屋
１２  家具
１３  植物プランタン
【図１】
2017155572.tif 000003
【図２】
2017155572.tif 000004
【図３】
2017155572.tif 000005
【図４】
2017155572.tif 000006
【図５】
2017155572.tif 000007
【図６】
2017155572.tif 000008